ТКАНЬ ТЕХНИЧЕСКАЯ С ЗАЩИТОЙ ОТ ПОДДЕЛКИ (ВАРИАНТЫ)

Полезная модель относится к текстильной промышленности, в частности, к созданию технических тканей для выполнения изделий ответственного назначения, работающих в сложных условиях эксплуатации, когда требуется гарантировать свойства ткани при больших объемах производства изделий из нее.
Из уровня техники известны различные виды технических тканей из синтетических нитей, в том числе, тканей из полиамидных или из полиэфирных нитей: RU 7106, RU 13803, RU 9614, RU 2258105, RU 2068892. Однако потребитель не гарантирован от того, что при изготовлении изделий из выбранного вида ткани из нитей, произведенных разними предприятиями, может получиться значительный разброс прочностных свойств, износостойкости и долговечности текстильных изделий.
Заявленная полезная модель направлена на решение задачи, позволяющее гарантировать, что текстильные изделия изготовлены из ткани конкретного производители и, причем ткань изготовлена из нитей проверенного качества.
Для решения указанной задачи требуется обеспечить возможность простого варианта идентификации нити в готовых изделиях при больших объемах или протяженности объекта контроля.
Из уровня техники известны изделия, снабженные защитной маркировкой.
Из патента RU 2163197 от 20.02.2001 известно изделие с защитой, такое как бумажный документ, содержащий в своей структуре внедренную в него защитную нить, включающую в свой состав люминофоры, свойства которых проявляются при облучении документа ультрафиолетовым или инфракрасным источником излучения, что позволяет установить подлинность документа. В описании патента RU 2163197 не раскрывается ни состав нити, ни технология введения в нее люминофора. Кроме того, защитная маркировка, соответствующая данному техническому решению, не предназначена для использования в технических тканях, производимых в больших объемах и эксплуатирующихся в сложных климатических условиях, для которых технологические приемы, раскрытые в патенте RU 2163197, не пригодны.
Техническим результатом решения является возможность гарантировать защиту ткани от подделки, кроме того, выбранное средство идентификации обеспечивает сохранение высокого качества и прочностных свойств синтетической ткани из полиамидных или полиэфирных нитей.
Для решения поставленной задачи заявлена ткань техническая из комплексных синтетических нитей, полученных из расплава полиамида и/или полиэстера с использованием замасливателя, содержащего добавку в виде люминофор, свойства которой проявляются в готовой ткани. При этом в качестве люминофора используют органический люминофор.
Преимущественно, в качестве люминофора используют стоксовский бесцветный органический люминофор, а для проявления свойств добавки в готовой ткани используют освещение ее источником ультрафиолетового излучения.
При производстве ткани учитывается, что массовая доля замасливателя при получении синтетической полиамидной или полиэфирной нити составляет 0,5-2,5%.
2
Заявленная ткань техническая из синтетических нитей в предпочтительном варианте выполняется полотняным переплетением с поверхностной плотностью 320-380 г/м из комплексных полиамидных и/или полиэфирных нитей, характеризующихся линейной плотностью 93-250 текс, причем комплексные полиамидные и/или полиэфирные нити содержат в своем составе элементарные нити в количестве 100-300 нитей.
Дополнительным средством идентификации производителя может служить введение в комплексные полиамидные и/или полиэфирные нити нескольких окрашенных (цветных) элементарных нитей.
Например, комплексные полиамидные и/или полиэфирные нити могут содержать в своем составе цветные элементарные нити в количестве до 20%.
Заявленная ткань дополнительно может содержать надписи и/или рисунки, выполненные методом печати, вышивки или аппликации.
Заявленная ткань техническая из синтетических нитей в основном выполняется в виде полиамидной ткани или в виде полиэфирной ткани в следующих вариантах.
2
Ткань техническая из синтетических нитей, выполненная полотняным переплетением с поверхностной плотностью 320-380 г/м из комплексных полиамидных нитей, характеризующихся линейной плотностью 93-187 текс, при этом нить получают из расплава полиамида с использованием замасливателя, содержащего добавку, свойства которой проявляются в готовой ткани при освещении ее источником ультрафиолетового излучения.
2
Ткань техническая из синтетических нитей, выполненная полотняным переплетением с поверхностной плотностью 320-380 г/м из комплексных полиэфирных нитей, характеризующихся линейной плотностью 93-250 текс, причем нить получают из расплава полиэстера с использованием замасливателя, содержащего добавку в виде люминофора, свойства которой проявляются в готовой ткани при освещении ее источником ультрафиолетового излучения.
Ткань получают следующим образом.
Пример 1.
2
Изготовили техническую ткань из синтетических нитей, предназначенную для изготовления грунтозаполняемых конструкций трубопроводов. Указанная ткань соткана в виде полотна шириной 150-160 см полотняным переплетением с поверхностной плотностью 360 г/м из комплексных полиамидных и полиэфирных нитей. При этом по основе использована полиамидная нить с линейной плотностью 144 текс, а по утку использована комплексная нить из полиэстера с линейной плотностью 111 текс. Число комплексных нитей на 10 см ткани по основе и по утку составляет 80-90 нитей.
Для производства ткани нити получали из расплава полиамида и из расплава полиэстера с использованием замасливателя, содержащего добавку, свойства которой проявляются в готовой ткани.
Полиамидная нить для изготовления технической ткани была произведена из расплава поли-ε-капроамида, для получения которого гранулы полимера подаются в экструдер, в котором их расплавляют при температуре плавления 265°С и перемешивают добавками термо и светостабилизаторов.
Расплав полимера продавливают через многоканальную фильеру под давлением до 100 атм. После выхода из фильеры элементарные нити остывают и отверждаются. Затем на них наносят замасливатель путем контактирования нитей с валиком, погруженным в ванну с замасливателем. В качестве добавки к замасливателю использовали бесцветный органический люминофор желто-зеленого свечения, состоящий из 2-(2-арилсульфониламинофенил)-4Н-3,1-бензоксазин-4-онов в количестве не более 10 мас.%.
Затем элементарные нити собирают в комплексную нить. Комплексную нить подвергают вытягиванию на четырех парах вытяжных валков. Готовые комплексные нити наматывают на выходные паковки и направляют на изготовление технической ткани для грунтозаполняемых конструкций.
Аналогичным способом через замасливатель был введен люминофор на поверхность полиэфирной нити.
3
При создании данного технического решения было обнаружено, что наиболее предпочтительным является введение в замасливатель органического стоксовского фотолюминофора, бесцветного при дневном освещении, люминесцирующего в видимой области спектра в условиях облучения источником ультрафиолетового излучения. Плотность органических фотолюминофоров находится в диапазоне 1,0-1,1 г/см, то есть - близка к плотности замасливателя, что способствует получению стабильной консистенции.
Введение в замасливатель органического фотолюминофора повышает стабильность полимерной основы нити и ее устойчивость к действию ультрафиолета. Введение люминофора в полимерное замасливающее покрытие нити позволяет преобразовать энергию ультрафиолетового света в безвредное для полимера нити излучение в видимой области спектра. Таким образом, использованное в данном решении средство идентификации нити, содержащее органические люминофоры, не ухудшает ее прочностные характеристики, а наоборот способствует обеспечению повышения стойкости и стабильности полимерной основы нити.
Кроме того, при введении органического люминофора в качестве средства идентификации полиамидной или полиэфирной нити приходится учитывать, что синтетические нити, как правило, уже содержат оптические отбеливатели, входящие в состав светостабилизаторов. Оптические отбеливатели тоже являются органическими люминофорами, обладающими сине-голубой флуоресценцией.
Таким образом, цвет индикатора при ультрафиолетовом освещении будет представлять собой сложение цвета свечения выбранного люминофора с голубым свечением оптического отбеливателя, уже присутствующего в расплаве полимера при получении синтетической нити. Таким образом, при реализации данного решения следует учитывать искажение цвета люминесцентного индикатора оптическим отбеливателем, если известно, что он присутствует в составе полимера синтетической нити.
Использование полезной модели позволяет гарантировать защиту ткани от подделки, то есть гарантировать, что для изготовления текстильных изделий использована ткань, именно, из нитей, выбранных заказчиком.
Кроме того, выбранное средство идентификации обеспечивает сохранение высокого качества и прочностных свойств синтетической ткани из полиамидных или полиэфирных нитей.